【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
水と、
ポリジオキシチオフェンと、
コロイド形成性高分子酸と、
水混和性の有機液体と
を含み、
全ポリマーに対する有機液体の重量比が少なくとも０．１であることを特徴とする水性分散液。
【請求項２】
分散液が約１から８の範囲内のｐＨを有し、導電性ポリマー、金属粒子、グラファイト繊維、グラファイト粒子、カーボンナノチューブ、炭素ナノ粒子、金属ナノワイヤ、有機導電性インク、有機導電性ペースト、無機導電性インク、無機導電性ペースト、電荷輸送材料、半導電性無機酸化物ナノ粒子、絶縁性無機酸化物ナノ粒子、圧電性酸化物ナノ粒子、圧電性ポリマー、焦電性酸化物ナノ粒子、焦電性ポリマー、強誘電性酸化物ナノ粒子、強誘電性ポリマー、分散助剤、架橋剤、およびそれらの組み合わせから選択される少なくとも１種をさらに含むことを特徴とする請求項１に記載の水性分散液。
【請求項３】
全ポリマーに対する有機液体の重量比が約０．３から５．０の範囲内であることを特徴とする請求項１に記載の水性分散液。
【請求項４】
少なくとも１種の有機液体の沸点が１００℃を超えることを特徴とする請求項１に記載の水性分散液。
【請求項５】
有機液体が、Ｎ−メチルピロリドン、エチレングリコール、ジメチルアセトアミド、ジメチルホルムアミド、ジメチルスルホキシド、およびそれらの組み合わせから選択されることを特徴とする請求項１に記載の水性分散液。
【請求項６】
有機液体がジエチレングリコールを含むことを特徴とする請求項１に記載の水性分散液。
【請求項７】
有機液体がＮ−メチルピロリドンを含むことを特徴とする請求項１に記載の水性分散液。
【請求項８】
ポリジオキシチオフェンがポリ（３，４−エチレンジオキシチオフェン）を含むことを特徴とする請求項１に記載の水性分散液。
【請求項９】
コロイド形成性高分子酸がパーフルオロアルキレンスルホン酸を含むことを特徴とする請求項１に記載の水性分散液。
【請求項１０】
（ａ）水と少なくとも１種のジオキシチオフェンモノマーとの水性混合物を提供する工程、
（ｂ）少なくとも１種の高分子酸の水性分散液を提供する工程、
（ｃ）ジオキシチオフェン混合物をコロイド形成性高分子酸の水性分散液と組み合わせる工程、
（ｄ）工程（ｃ）の組み合わせの前または後で、酸化剤および触媒を、任意の順序で、コロイド形成性高分子酸の水性分散液と組み合わせて、ポリジオキシチオフェンおよび高分子酸コロイドの水性分散液を形成する工程、および
（ｅ）水混和性の有機液体を加える工程であって、全ポリマーに対する有機液体の重量比が少なくとも約０．１である工程
を含むことを特徴とする水性分散液の製造方法。
【請求項１１】
ポリジオキシチオフェンおよびコロイド形成性高分子酸の水性分散液を少なくとも１種のイオン交換樹脂と接触させる工程をさらに含むことを特徴とする請求項１０に記載の方法。
【請求項１２】
ポリジオキシチオフェンおよびコロイド形成性高分子酸の水性分散液をカチオン交換樹脂と接触させ、その後、アニオン系交換樹脂と接触させることを特徴とする請求項１１に記載の方法。
【請求項１３】
少なくとも１種の導電率添加剤を加える工程をさらに含むことを特徴とする請求項１１に記載の方法。
【請求項１４】
水と、
ポリジオキシチオフェンと、
コロイド形成性高分子酸と、
水混和性の有機液体と
を含み、
全ポリマーに対する有機液体の重量比が少なくとも約０．１である組成物から形成される層を少なくとも含むことを特徴とする有機電子デバイス。
【請求項１５】
組成物のｐＨが約１から８の範囲内であることを特徴とする請求項１４に記載のデバイス。
【請求項１６】
全ポリマーに対する有機液体の重量比が、約０．３から５．０の範囲内であることを特徴とする請求項１４に記載のデバイス。
【手続補正２】
【補正対象書類名】明細書
【補正対象項目名】０１０３
【補正方法】変更
【補正の内容】
【０１０３】
ｐＨ約４である、上記にて生成した分散液１００．１ｇを、ダウエックス５５０Ａのベースレジン１．０７ｇと混合して、さらに低いｐＨに調節した。色がなくなるまで樹脂を脱イオン水で洗浄した。この樹脂含有分散液を１２時間攪拌した後、濾過した。次に、分散液に酸性のアンバーリスト  １５を２．５ｇ加え、９．５時間攪拌した。続いてこれを濾過した。濾過後の分散液に新鮮なアンバーリスト  １５樹脂さらに２．０ｇを加えた後、１２時間攪拌して濾過した。ｐＨを求めたところ約２．０であった。この分散液の一部を、ＮＭＰがその導電率に対しておよぼす影響の実験に利用した。約２．８％の酸性化した（ｐＨ約２）分散液中、２％、５％、１０％（ｗ／ｗ）ＮＭＰを調製した。たとえば２％は、ＰＥＤＴ／ナフィオン（登録商標）に対するＮＭＰの重量比０．７３になる。薄膜の調製と導電率の測定を上述したものと同じようにして実施した。ＮＭＰなしでｐＨ約２の分散を用いて得られる膜の抵抗は２．２×１０７Ω／平方であったのに対し、２％、５％、１０％ＮＭＰを用いて形成した膜の膜抵抗はそれぞれ、５×１０５Ω／平方、１×１０６Ω／平方、５×１０５Ω／平方であった。低パーセンテージのＮＭＰをｐＨ約２の分散液に加えると抵抗が急激に低下することが明確に分かる。
以下に、本発明の好ましい態様を示す。
１．水と、
ポリジオキシチオフェンと、
コロイド形成性高分子酸と、
水混和性の有機液体と
を含み、
全ポリマーに対する有機液体の重量比が少なくとも０．１であることを特徴とする水性分散液。
２．分散液が約１から８の範囲内のｐＨを有し、導電性ポリマー、金属粒子、グラファイト繊維、グラファイト粒子、カーボンナノチューブ、炭素ナノ粒子、金属ナノワイヤ、有機導電性インク、有機導電性ペースト、無機導電性インク、無機導電性ペースト、電荷輸送材料、半導電性無機酸化物ナノ粒子、絶縁性無機酸化物ナノ粒子、圧電性酸化物ナノ粒子、圧電性ポリマー、焦電性酸化物ナノ粒子、焦電性ポリマー、強誘電性酸化物ナノ粒子、強誘電性ポリマー、分散助剤、架橋剤、およびそれらの組み合わせから選択される少なくとも１種をさらに含むことを特徴とする１．に記載の水性分散液。
３．全ポリマーに対する有機液体の重量比が約０．３から５．０の範囲内であることを特徴とする１．に記載の水性分散液。
４．少なくとも１種の有機液体の沸点が１００℃を超えることを特徴とする１．に記載の水性分散液。
５．有機液体が、Ｎ−メチルピロリドン、エチレングリコール、ジメチルアセトアミド、ジメチルホルムアミド、ジメチルスルホキシド、およびそれらの組み合わせから選択されることを特徴とする１．に記載の水性分散液。
６．有機液体がジエチレングリコールを含むことを特徴とする１．に記載の水性分散液。
７．有機液体がＮ−メチルピロリドンを含むことを特徴とする１．に記載の水性分散液。
８．ポリジオキシチオフェンがポリ（３，４−エチレンジオキシチオフェン）を含むことを特徴とする１．に記載の水性分散液。
９．コロイド形成性高分子酸がパーフルオロアルキレンスルホン酸を含むことを特徴とする１．に記載の水性分散液。
１０．（ａ）水と少なくとも１種のジオキシチオフェンモノマーとの水性混合物を提供する工程、
（ｂ）少なくとも１種の高分子酸の水性分散液を提供する工程、
（ｃ）ジオキシチオフェン混合物をコロイド形成性高分子酸の水性分散液と組み合わせる工程、
（ｄ）工程（ｃ）の組み合わせの前または後で、酸化剤および触媒を、任意の順序で、コロイド形成性高分子酸の水性分散液と組み合わせて、ポリジオキシチオフェンおよび高分子酸コロイドの水性分散液を形成する工程、および
（ｅ）水混和性の有機液体を加える工程であって、全ポリマーに対する有機液体の重量比が少なくとも約０．１である工程
を含むことを特徴とする水性分散液の製造方法。
１１．少なくとも１種の共酸が重合に含まれることを特徴とする１０．に記載の方法。
１２．ポリジオキシチオフェンおよびコロイド形成性高分子酸の水性分散液を少なくとも１種のイオン交換樹脂と接触させる工程をさらに含むことを特徴とする１１．に記載の方法。
１３．ポリジオキシチオフェンおよびコロイド形成性高分子酸の水性分散液をカチオン交換樹脂と接触させ、その後、アニオン系交換樹脂と接触させることを特徴とする１２．に記載の方法。
１４．少なくとも１種の導電率添加剤を加える工程をさらに含むことを特徴とする１２．に記載の方法。
１５．水と、
ポリジオキシチオフェンと、
コロイド形成性高分子酸と、
水混和性の有機液体と
を含み、
全ポリマーに対する有機液体の重量比が少なくとも約０．１である組成物から形成される層を少なくとも含むことを特徴とする有機電子デバイス。
１６．組成物のｐＨが約１から８の範囲内であることを特徴とする１５．に記載のデバイス。
１７．全ポリマーに対する有機液体の重量比が、約０．３から５．０の範囲内であることを特徴とする１５．に記載のデバイス。
１８．有機液体の沸点が１００℃を超えることを特徴とする１．に記載の水性分散液。
１９．有機液体が、Ｎ−メチルピロリドン、エチレングリコール、ジエチレングリコール、ジメチルアセトアミド、ジメチルホルムアミド、ジメチルスルホキシド、およびそれらの組み合わせから選択されることを特徴とする１．に記載の水性分散液。
２０．組成物がパーフルオロアルキレンスルホン酸を含むことを特徴とする１．に記載のデバイス。
２１．組成物を含む少なくとも１層が、少なくとも約４０℃の温度まで加熱されたバッファ層であることを特徴とする１５．に記載のデバイス。
２２．組成物が、ポリマー、染料、塗布助剤、カーボンナノチューブ、金属粒子、グラファイト繊維、グラファイト粒子、炭素粒子、炭素ナノ粒子、金属ナノワイヤ、有機導電性インク、有機導電性ペースト、無機導電性インク、無機導電性ペースト、電荷輸送材料、架橋剤、およびそれらの組み合わせから選択される少なくとも１種をさらに含むことを特徴とする１５．に記載のデバイス。
２３．デバイスが、発光ダイオード、発光ダイオードディスプレイ、ダイオードレーザー、光導電素子、光センサ、フォトレジスタ、光スイッチ、フォトトランジスタ、フォトチューブ、ＩＲ検出器、光起電力デバイス、太陽電池、トランジスタ、ダイオード、メモリ記憶装置デバイス、エレクトロクロミックディスプレイ、電磁遮蔽デバイス、およびバイオセンサから選択されることを特徴とする１５．に記載のデバイス。